(57)【要約】【課題】ネオン光を効果的に遮蔽し、かつ蛍光による画像色への影響のない耐久性に優れたプラズマディスプレイ用光学フィルターに好適な組成物及びその材料を提供する。【解決手段】ネオン光吸収色素としての半値幅が１００ｎｍ以下であるシアニン系色素１重量部に対して、６２０〜７００ｎｍの領域に極大吸収波長を有する色素を０．０５〜８重量部含有させることを特徴とする光学フィルター用組成物、及び上記光学フィルター用組成物に近赤外線吸収色素を含有させたことを特徴とするディスプレイ用光学フィルター材料である。【選択図】なし【特許請求の範囲】
【請求項１】
ネオン光吸収色素としての半値幅が１００ｎｍ以下であるシアニン系色素１重量部に対して、６２０〜７００ｎｍの領域に極大吸収波長を有する色素としてアントラキノン系色素、フタロシアニン系色素及びトリフェニルメタン系色素よりなる群から選ばれる一種以上を０．０５〜８重量部含有させることを特徴とする光学フィルター用組成物。
【請求項２】
請求項１記載の光学フィルター用組成物に近赤外線吸収色素を含有させたことを特徴とするディスプレイ用光学フィルター材料。
【発明の詳細な説明】
【技術分野】
【０００１】
本発明は、光学フィルター用組成物及びそれを含有するディスプレイ用光学フィルター材料に関する。詳細には、プラズマディスプレイパネルなどから発生するネオン光を効果的に遮蔽し、かつ蛍光による悪影響を生じることがない組成物及び耐久性に優れた光学フィルター材料に関する。
【背景技術】
【０００２】
プラズマディスプレイパネル（ＰＤＰ）は、ネオン等のガスを２枚のガラス板の間に封入し、放電させて用いる。このとき、ＰＤＰからは８００〜１１００ｎｍの近赤外線を放出されるので、家電製品用近赤外線リモコンの誤作動を引き起こす場合があり、通常、ＰＤＰには近赤外線吸収フィルターが用いられている。また、放電時のネオン光の輝線スペクトルは、オレンジ色光（５５０〜６２０ｎｍ）であり、赤、青、緑の三原色発光の組み合わせで画像表示をする場合、鮮明なカラー画像とならないため、ネオン光を遮蔽する必要がある。
【０００３】
このネオン光による影響を改善するために、例えば、近赤外線吸収色素にシアニン色素やポリメチン色素等の５５０〜６２０ｎｍを選択的に吸収する色素を含有する塗膜を設けた材料や、５５０〜６２０ｎｍを選択的に吸収する色素を含有する粘着剤層と近赤外線吸収色素を含有する塗膜層を設けた材料が開示されている（特許文献１）。
【０００４】
また、シアニン系のネオン光吸収色素、近赤外線吸収色素及びカーボンブラックを含有した粘着剤層を光透過性フィルムに設けたディスプレイ用着色粘着剤付フィルムが開示されている（特許文献２）。
【特許文献１】特開２００２−２００７１１号公報
【特許文献２】特開２００３−８２３０２号公報
【発明の開示】
【発明が解決しようとする課題】
【０００５】
しかしながら、通常、シアニン系のネオン光吸収色素は６００〜７００ｎｍの領域に蛍光を発するため、これをプラズマディスプレイに用いた場合、周辺の照明（例えば、太陽光や蛍光灯）等の影響を受けて、見る角度によってディスプレイの画像色に相違が生じるという角度依存性があるという欠点があった。
【０００６】
本発明の目的は、ネオン光を効果的に遮蔽し、かつ蛍光による画像色への影響のない耐久性に優れたプラズマディスプレイ用光学フィルターに好適な組成物及びその材料を提供することである。
【課題を解決するための手段】
【０００７】
本発明は、ネオン光吸収色素としての半値幅が１００ｎｍ以下であるシアニン系色素１重量部に対して、６２０〜７００ｎｍの領域に極大吸収波長を有する色素としてアントラキノン系色素、フタロシアニン系色素及びトリフェニルメタン系色素よりなる群から選ばれる一種以上を０．０５〜８重量部含有させることを特徴とする光学フィルター用組成物である。
【０００８】
また、本発明は、上記の光学フィルター用組成物に近赤外線吸収色素を含有させたことを特徴とするディスプレイ用光学フィルター材料である。
【発明の効果】
【０００９】
本発明によれば、角度依存性のないディスプレイ画像色が得られる耐久性に優れたプラズマディスプレイ用光学フィルターに好適な組成物を提供できる。
【発明を実施するための最良の形態】
【００１０】
本発明者は、上記課題を解決すべく鋭意検討の結果、少量でも効果的に５５０〜６２０ｎｍの波長を吸収できる色素と該色素が発生する蛍光を効果的に吸収できる色素との最適な組み合わせを見出した。すなわち、極大吸収波長が６２０〜７００ｎｍの領域にある一定量の色素を併用することで、６２０〜７００ｎｍの領域の蛍光も効果的に遮断できたのである。
【００１１】
一般的にネオン光吸収色素とは、５５０〜６２０ｎｍの領域に極大吸収波長を有する色素をいい、シアニン系色素、スクアリウム系色素、ジフェニルメタン系色素、トリフェニルメタン系色素、オキサジン系色素、アジン系色素、チオピリリウム系色素、ビオローゲン系色素、アゾ系色素、アゾ金属錯塩系色素、ビスアゾ系色素、アントラキノン系色素、フタロシアニン系色素、インジゴ系色素、アゾメチン系色素、キサンテン系色素、オキソノール系色素などが挙げられる。
【００１２】
本発明では、これら５５０〜６２０ｎｍの領域に極大吸収波長を有する色素のうち、シアニン系色素が少量の添加でネオン光を遮蔽できるので好ましい。具体的には、モル吸光係数が５万以上、好ましくは１０万以上かつ半値幅（吸収極大での吸光度の半分の吸光度を示す波長領域の幅）が１００ｎｍ以下、好ましくは５０ｎｍ以下のシアニン系色素である。この条件に該当するシアニン系色素であれば本発明において好ましく用いられるが、例えば、２−［３−（１，３−ジヒドロ−１，１，３−トリメチル−２Ｈ−ベンズ［ｅ］インドール−２−イリデン）−１−プロペニル］−１，１，３−トリメチル−１Ｈ−ベンズ［ｅ］インドリウムアイオダイド、３−エチル−２−［３−（３−エチル−２（３Ｈ）−ベンゾチアゾールイリデン）−１−プロペニル］ベンゾチアゾリウムアイオダイド、３−エチル−２−［３−（３−エチルナフト［２，１−ｄ］チアゾール−２（３Ｈ）−イリデン）−１−プロペニル］ナフト［２，１−ｄ］チアゾリウムアイオダイド、１−エチル−２−［３−（１−エチルナフト［１，２−ｄ］チアゾール−２（１Ｈ）−イリデン）−１−プロペニル］ナフト［１，２−ｄ］チアゾリウムアイオダイド、１−エチル−２−［３−（１−エチル−２（１Ｈ）−キノリニイリデン）−１−プロペニル］キノリニウムアイオダイド、３−エチル−２−［３−（１−エチル−４（１Ｈ）−キノリニイリデン）−１−プロペニル］ベンズオキサゾリウムアイオダイド等を挙げることができる。含有量としては、透明基材上に形成される樹脂層の厚みによるが、該樹脂１００重量部に対して、０．０３〜３重量部が好ましい。ネオン光吸収色素が３重量部より多いとネオン光遮蔽効果は大きくなるが、発生する蛍光が増大するので好ましくない。また、該色素が０．０３〜３重量部より少ないと十分なネオン光遮蔽効果が得られなくなる。
【００１３】
本発明において、６２０〜７００ｎｍの領域に極大吸収波長を有する色素は、ネオン光吸収色素の発する蛍光を吸収させる目的で使用する。具体的には、アントラキノン系色素、フタロシアニン系色素、トリフェニルメタン系色素、トリアリールメタン系色素、インジゴ系色素などが挙げられる。本発明の場合、樹脂及び溶剤への溶解性、耐湿熱性等が良好なアントラキノン系色素、フタロシアニン系色素、トリフェニルメタン系色素を単独あるいは２種以上混合して用いる。
【００１４】
アントラキノン系色素は、例えば、Ｃ．Ｉ．ソルベントブルー３５（極大吸収波長６２３、６７０ｎｍ）、Ｃ．Ｉ．ソルベントブルー３６（極大吸収波長６４３ｎｍ）、Ｃ．Ｉ．ソルベントブルー５９（極大吸収波長６４５ｎｍ）、Ｃ．Ｉ．ソルベントブルー６３（極大吸収波長６４５ｎｍ）、Ｃ．Ｉ．ソルベントブルー８７（極大吸収波長６３０ｎｍ）、Ｃ．Ｉ．ソルベントグリーン３（極大吸収波長６４２ｎｍ）、Ｃ．Ｉ．ソルベントグリーン２０（極大吸収波長６８５ｎｍ）、Ｃ．Ｉ．ディスパーズブルー１４（極大吸収波長６４７ｎｍ）などが挙げられる。フタロシアニン系色素は、例えば、Ｃ．Ｉ．ソルベントブルー６７（極大吸収波長６２４、６７０ｎｍ）、Ｃ．Ｉ．ソルベントブルー７０（極大吸収波長６２４、６７０ｎｍ）などが挙げられる。トリフェニルメタン系色素は、例えば、Ｃ．Ｉ．ソルベントブルー５（極大吸収波長６２７ｎｍ）などが挙げられる。
【００１５】
６２０〜７００ｎｍの領域に極大吸収波長を有する色素の配合量は、モル吸光係数にもよるが、光学フィルター用組成物中のネオン光吸収色素１重量部に対して、０．０５〜８重量部が好ましく、０．３〜５重量部がより好ましい。８重量部より多いと光学フィルターの色調のバランスが崩れてしまい、０．０５重量部より少ないと十分な蛍光抑制効果が得られなくなる。
【００１６】
本発明の光学フィルター用組成物とは、ネオン光吸収色素と６２０〜７００ｎｍの領域に極大吸収波長を有する色素を溶剤及び樹脂で調製したものである。溶剤としては、トルエン、キシレンなどの芳香族炭化水素系溶媒、メタノール、エタノール、イソプロピルアルコールなどのアルコール系溶媒、アセトン、メチルエチルケトン、メチルイソブチルケトン、シクロペンタノン、シクロヘキサノンなどのケトン系溶媒、酢酸エチル、酢酸ブチルなどのエステル系溶媒、テトラヒドロフラン、１，３−ジオキソラン、１，４−ジオキサン、ジエチルエーテルなどのエーテル系溶媒などが挙げられ、これらを単独あるいは２種以上混合して使用する。樹脂としては、ポリアクリル系やポリエステル系、ポリウレタン系、ポリカーボネート系、脂環式ポリオレフィン系、ポリオレフィン系、ポリスチレン系などが挙げられ、これらを目的とする用途に応じて、単独または二種以上混合して用いる。特に、吸水率０．１％以下の樹脂を混合することが好ましい。
【００１７】
また、本発明の光学フィルター用組成物をプラズマディスプレイに用いる場合には、近赤外線吸収色素を配合して用いる。近赤外線吸収色素としては、ジイモニウム系色素、フタロシアニン系色素、ジチオール金属錯体系色素、ベンゼンジチオール金属錯体系色素、シアニン系色素、スクアリウム系色素などが挙げられる。本発明の場合、耐久性・可視光線透過性に優れたジイモニウム系色素、フタロシアニン系色素及びジチオール金属錯体系色素が好ましく、これらを２種以上添加して用いることがより好ましい。
【００１８】
ジイモニウム系色素は、例えば、日本カーリット社製のＣＩＲ−１０８０、ＣＩＲ−１０８１、ＣＩＲ−１０８３、エポリン社製のＥｐｏｌｉｇｈｔ１１１７、日本火薬社製のＩＲＧ−０２２、ＩＲＧ−０２３、ＩＲＧ−０４０、などが挙げられる。フタロシアニン系色素は、例えば、アビシア社製プロジェットの８００ＮＰ、８３０ＮＰ、９００ＮＰ、９２５ＮＰ、日本触媒社製イーエクスカラーのＩＲ−１０Ａ、ＩＲ−１２、ＩＲ−１４、９０６Ｂ、９１０Ｂなどが挙げられる。ジチオール金属錯体系色素は、例えば、エポリン社製Ｅｐｏｌｉｇｈｔ３０６３、Ｅｐｏｌｉｇｈｔ４０１９、Ｅｐｏｌｉｇｈｔ４１２１、Ｅｐｏｌｉｇｈｔ４１２９、みどり化学社製のＭＩＲ−１０１、ＭＩＲ−１１１、ＭＩＲ−１２１、ＭＩＲ−１０２、ＭＩＲ−１０５などが挙げられる。これら色素の配合量は、透明基材上に形成される樹脂層の厚みによるが、該樹脂に対して、０．１〜３０重量％程度が好ましい。色素の量が多いと近赤外線遮蔽効果は大きくなるが、視感透過率が低下するので好ましくない。また、該色素の量が少ないと十分な近赤外線遮蔽効果が得られなくなる。
【００１９】
また、本発明のディスプレイ用光学フィルター材料には、色素、樹脂、溶媒以外に、必要に応じて、６２０ｎｍ以下に極大吸収波長を持つ色素、紫外線吸収剤、酸化防止剤、熱安定剤、レベリング剤などの各種添加剤を加えることができる。
【００２０】
ディスプレイ用光学フィルターの光学特性としては、可視光線領域では、ネオン光の遮蔽に必要な５９０ｎｍ付近の透過率が５０％以下、好ましくは３０％以下が好ましい。近赤外線領域では８００〜１１００ｎｍの透過率は１５％以下が好ましく、１０％以下にすることがより好ましい。
【００２１】
また、このような光学フィルターは無彩色が好まれ、これに対応するＪＩＳ  Ｚ  ８７０１に従い計算されたＣ光源基準の色度座標は、（ｘ、ｙ）＝（０．３１０、０３１６）であることから、（ｘ、ｙ）＝（０．３１０±０．１００、０３１６±０．１００）にすることが好ましい。また、視感平均透過率Ｙは４５％以上にすることが好ましい。
【００２２】
透明基材としては、一般に樹脂フィルムが用いられ、具体的には、ポリメチルメタクリレートなどのポリ（メタ）アクリル系樹脂、ポリエチレンテレフタレート、ポリブチレンテレフタレートなどのポリエステル系樹脂、トリアセチルセルロース、ポリカーボネート系樹脂、ポリオレフィン系樹脂、ポリスチレン系樹脂などが挙げられる。
【００２３】
光学フィルター用着色組成物は、透明基材上への塗工方法としては、ディッピングコーティング法、スプレーコーティング法、バーコーティング法、ローラーコーティング法、グラビアコーター法などのコーティング法が利用できる。
【実施例】
【００２４】
以下、本発明を詳しく説明するが、本発明はこれらの実施例に限定されるものではない。
【００２５】
なお、評価は下記方法で実施した。
【００２６】
（１）透過スペクトルの測定
分光光度計（島津製作所社製、型式ＵＶ−３１５０）を用いて、得られたフィルムの透過スペクトルを測定し、ネオン光吸収効果は５９０ｎｍでの透過率、また、近赤外線吸収効果は８００〜１１００ｎｍでの透過率で確認する。
【００２７】
（２）角度依存性の評価
上記の透過スペクトル測定時に、分光光度計で色度座標（ｘ、ｙ）を測定した（JIS Z 8701準拠）。測定角度が０°の場合と、これから４５°ずらした場合の色度座標を、各々（ｘ０、ｙ０）及び（ｘ４５、ｙ４５）とし、ｘ０とｘ４５の差、ｙ０とｙ４５の差がいずれも±０．１００以下の場合は〇、一方でも±０．１００を越えた場合は×とした。
【００２８】
（３）耐湿熱性の評価
上記評価後のフィルムについて、温度８０℃、相対湿度９５％で１００時間の暴露試験を行ない、同様に、色度座標（ｘ、ｙ）及び視感平均透過率Ｙを測定し（JIS Z 8701準拠）、変化率を下式で算出した。その値が、５％未満であれば○、５％を越えれば×とした。
｜耐湿熱試験後の値−耐湿熱試験前の値｜÷耐湿熱試験前の値×１００
【００２９】
［実施例１］
アクリル樹脂（品名アクリペット、三菱レーヨン社製）１０重量部、アントラキノン系色素（Ｃ．Ｉ．ソルベントブルー３６、極大吸収波長６４３ｎｍ）０．０４重量部、シアニン系色素（林原生物化学研究所、製品名ＮＫ−２６１０）０．０３重量部をメチルエチルケトン８５重量部に溶解し、光学フィルター用組成物を調製し、ポリエステルフィルム上に厚さ８μｍとなるように塗布した。
【００３０】
この後、１００℃で１０分間乾燥したフィルムを評価した結果を表１に示す。
【００３１】
［実施例２〜６、比較例１〜３］
アクリル樹脂（品名アクリペット、三菱レーヨン社製）１０重量部、溶媒としてのメチルエチルケトン８５重量部を同じにして、表１の組成で光学フィルター用組成物を調製し、実施例１と同様に得られたフィルムを評価した結果を表１に示す。
【００３２】
実施例１〜６のディスプレイ用光学フィルターでは、視感平均透過率Ｙ及び色度座標（ｘ、ｙ）の値が４５％以上、(ｘ、ｙ)=(0.310±0.100、0316±0.100)の目標値に入っていた。また、５９０ｎｍの透過率は３０％以下であることを確認した。したがって、本発明は角度依存性がなく、耐湿熱性も良好なディスプレイ用光学フィルターが得られることが分かる。
【００３３】
一方、比較例１ではｙ０とｙ４５の差が±０．１００を越え、ディスプレイ用光学フィルターの角度による色度の差が確認された。また、比較例２では、（ｘ、ｙ）の変化率が５％を越えてしまい、耐湿熱性に劣っていた。さらに、比較例３では、目標の色度座標(ｘ、ｙ)=(0.310±0.100、0316±0.100)から外れており、ディスプレイ用光学フィルターとして不適であった。
【００３４】
［実施例７、８］
実施例１、５と同様の組成において調製時に近赤外線吸収剤としてジチオール金属錯体色素（Ｅｐｏｌｉｇｈｔ３０６３、エポリン社製）０．１重量部及びジイモニウム色素（品名ＣＩＲ−１０８０、日本カーリット社製）０．３重量部を添加して、実施例１と同様にフィルム作成した。得られたフィルムの透過スペクトルを測定し、近赤外線吸収能を評価した結果、いずれも８００〜１１００ｎｍでの透過率は１０％以下であり、近赤外線吸収効果は良好であった。
【００３５】
【表１】
2005156935.tif 000002